표 18 에 도시 한 바 와 같이 , 합금 29 B , 31 B 의 경우 에 는 , 각각 Si , Mg 의 함유량 이 하 한 치 미만 이 기 때문 에 강도 가 부족 하 였 다 . 합금 30 B 의 경우 에 는 , Si 의 함유량 이 상한 치 를 초과 하 고 있 기 때문 에 , 조대 한 금속 간 화합물 이 생기 고 , 아르마 이트 처리 후 의 표면 의 외관 에 불 균일 이 발생 했 다 . 합금 32 B 의 경우 에 는 , Mg 의 함유량 이 상한 치 를 초과 하 고 있 기 때문 에 , Mg 에 근거 한 효과 가 포화 되 어 경제 성 이 뒤떨어졌 다 . 합금 27 B 내지 32 B 의 경우 에 는 , 아르마 이트 처리 후 의 단면 의 외관 에 불 균일 이 생기 지 않 았 다 .